СПОСОБ ПРОИЗВОДСТВА ПОРИСТОГО ЗАПОЛНИТЕЛЯ
METHOD TO PRODUCE POROUS FILLER

Изобретение относится к производству пористых заполнителей, которые могут быть использованы в качестве декоративной и теплоизоляционной засыпки.
Известен способ производства пористого заполнителя, предусматривающий приготовление керамического литейного шликера, погружение в шликер частиц заполнителя, их сушку и обжиг [1].
Задачей изобретения является получение легкого, прочного и декоративного пористого заполнителя.
Технический результат достигается тем, что по способу производства пористого заполнителя, предусматривающему приготовление керамического литейного шликера, погружение в шликер частиц заполнителя, их сушку и обжиг, сушку осуществляют до влажности не более 6%, обжиг ведут при температуре 900-1100°С, а в качестве заполнителя используют необожженный керамзитовый гравий фракции 20-40 мм, причем шликер имеет состав, мас.%: глина монтмориллонитовая 35 или 40; вода 45 или 50; кварцевый песок 5 или 10; окрашивающая добавка 5 или 10.
Способ поясняется следующими примерами.
1. Подготавливают и пропускают через сетку №008 керамический литейный шликер следующего состава, мас.%: глина монтмориллонитовая 40; вода 50; кварцевый песок 5; окрашивающая добавка (пиролюзит) 5. Необожженный керамзитовый гравий (фракция 20-40 мм) погружают в емкость со шликером. Затем частицы извлекают из шликера (процеживают его через сетку), сушат их до влажности не более 6% и обжигают при температуре 1000°С.
2. Подготавливают и пропускают через сетку №008 керамический литейный шликер следующего состава, мас.%: глина монтмориллонитовая 35; вода 45; кварцевый песок 10; окрашивающая добавка (охра) 10. Необожженный керамзитовый гравий (фракция 20-40 мм) погружают в емкость со шликером. Затем частицы извлекают из шликера (процеживают его через сетку), сушат их до влажности не более 6% и обжигают при температуре 1100°С.
В процессе обжига керамзитовый гравий спекается с образующимся на его поверхности цветным керамическим слоем. В результате образуется легкий, прочный и декоративный пористый заполнитель.
Источник информации
1. RU 2081080, 1997.